(57)【特許請求の範囲】
【請求項１】
炭素を含有するリン酸鉄リチウム粉体の製造方法であって、炭素含有化合物、リチウム含有化合物、鉄含有化合物及びリン含有化合物を含む混合溶液を作製する工程と、作製された前記混合溶液から微小なミストを生成する工程と、生成された微小ミストを流通させながら２００℃〜４００℃で加熱して乾燥させた後５００℃〜９００℃で熱分解させて炭素を含有するリン酸鉄リチウム前駆体からなる微粉体を生成する工程と、生成された前記微粉体を不活性ガス−水素混合ガス雰囲気中で６００℃〜８００℃で加熱して焼成することで炭素を含有するリン酸鉄リチウム粉体を生成する工程とを備えたことを特徴とする電極用リン酸鉄リチウム粉体の製造方法。
【請求項２】
前記微粉体の焼成時間は、２時間〜１０時間であることを特徴とする請求項１に記載の製造方法。
【請求項３】
前記混合溶液は、前記炭素含有化合物として炭水化物及び／又は有機酸を添加することを特徴とする請求項１又は２に記載の製造方法。
【請求項４】
前記混合溶液は、前記リチウム含有化合物、前記鉄含有化合物及び前記リン含有化合物を溶解させた水溶液に前記炭素含有化合物を１０重量％〜６０重量％の割合で添加して作製することを特徴とする請求項１から３のいずれかに記載の製造方法。
【発明の詳細な説明】
【技術分野】
【０００１】
本発明は、炭素を含有した電極用リン酸鉄リチウム粉体の製造方法、製造された電極用リン酸鉄リチウム粉体及びそれを用いたリチウムイオン二次電池に関する。
【背景技術】
【０００２】
近年、携帯電話、デジタルカメラ、ノートパソコン等の携帯機器、電気自動車、ハイブリッド自動車用などの電源としてエネルギー密度が高く、且つ、サイクル特性の良い非水二次電池が注目されている。このような非水二次電池の中で、現在、最も広く市場に出回っているのがリチウムイオン二次電池である。
【０００３】
正極材料にはコバルト酸リチウム（ＬｉＣｏＯ2）、ニッケル酸リチウム（ＬｉＮｉＯ2）、マンガン酸リチウム（ＬｉＭｎ2Ｏ4）、リチウム、コバルト、ニッケル、マンガンの三元系（ＬｉＮｉ1/3Ｍｎ1/3Ｃｏ1/3Ｏ22）等のリチウムと遷移金属の複合酸化物がある。しかしながら、これらの酸化物は、コバルトやニッケル等の稀少金属資源を含んでいる他に、高温での使用中にマンガンイオンが溶出するために寿命が短い等の欠点がある。
【０００４】
そこで、最近では、このような欠点を補う目的で、豊富な資源で、且つ、安価な金属である鉄を用いたＬｉＦｅＰＯ4のようなオリビン型リン酸鉄リチウムの正極活物質が提案されている。
【０００５】
リン酸鉄リチウムをリチウムイオン二次電池の正極活物質として使用するには、導電性を付与する必要があり、表面に炭素を析出、被覆あるいは複合化する方法が公知又は提案されている（例えば特許文献１〜６参照）。
【０００６】
また、非特許文献１では、噴霧熱分解法を用いた炭素含有リン酸鉄リチウムの製造方法が提案されており、硝酸リチウム、硝酸鉄、オルトリン酸のアスコルビン酸水溶液に白砂糖６０重量パーセントを添加したものでリン酸鉄リチウム前駆体を合成している。二次焼成してリン酸鉄リチウムへ結晶化させたものをリチウム二次電池に用いて、放電容量を測定した結果、放電レート０．１Ｃで１５０ｍＡｈ／ｇを示しているが、放電レート１Ｃでは８０ｍＡｈ／ｇまで減少している。また、30サイクル後６０ｍＡｈ／ｇまで減少し、サイクル特性は安定していないことを示している。
【特許文献１】特開２００７−３５２９５号公報
【特許文献２】特開２００５−１５８７１９号公報
【特許文献３】特開２００５−１３５７２３号公報
【特許文献４】国際公開２００５／０４１３２７号パンフレット
【特許文献５】国際公開２００４／０６８６２０号パンフレット
【特許文献６】特開２００６−１３１４８５号公報
【非特許文献１】Mu-Rong Yang, Tsung-Hsien Teng, She-Hung Wu,“LiFePO4/carbon cathode materials prepared by ultrasonic spray pyrolysis”, J.Power Sources, 159, 307−311 (2006).
【発明の開示】
【発明が解決しようとする課題】
【０００７】
上述した従来技術のように、炭素をリン酸鉄リチウムに被覆あるいは大量の混合による正極活物質の形成方法は、導電性が向上してリチウムイオン二次電池として使用することはできるが、正極中の炭素の含有量が高くなるために体積エネルギー密度を高めることができないなどの課題がある。
【０００８】
非特許文献１では、放電容量の低さとサイクル特性が安定しない点から電気自動車、ハイブリッド自動車の電源としては実用上適していない。
【０００９】
そこで、本発明は、炭素を内部に含有することで炭素の含有量を抑えて導電性を高めることができる電極用リン酸鉄リチウム粉体の製造方法を提供することを目的とするものである。
【課題を解決するための手段】
【００１０】
本発明に係る電極用リン酸鉄リチウム粉体の製造方法は、炭素を含有するリン酸鉄リチウム粉体の製造方法であって、炭素含有化合物、リチウム含有化合物、鉄含有化合物及びリン含有化合物を含む混合溶液を作製する工程と、作製された前記混合溶液から微小なミストを生成する工程と、生成された微小ミストを流通させながら２００℃〜４００℃で加熱して乾燥させた後５００℃〜９００℃で熱分解させて炭素を含有するリン酸鉄リチウム前駆体からなる微粉体を生成する工程と、生成された前記微粉体を不活性ガス−水素混合ガス雰囲気中で６００℃〜８００℃で加熱して焼成することで炭素を含有するリン酸鉄リチウム粉体を生成する工程とを備えたことを特徴とする。さらに、前記微粉体の焼成時間は、２時間〜１０時間であることを特徴とする。さらに、前記混合溶液は、前記炭素含有化合物として炭水化物及び／又は有機酸を添加することを特徴とする。さらに、前記混合溶液は、前記リチウム含有化合物、前記鉄含有化合物及び前記リン含有化合物を溶解させた水溶液に前記炭素含有化合物を１０重量％〜６０重量％の割合で添加して作製することを特徴とする。
【００１１】
本発明に係る電極用リン酸鉄リチウム粉体は、炭素含有化合物、リチウム含有化合物、鉄含有化合物及びリン含有化合物を含む混合溶液から生成された微小ミストを加熱することで中実で略球状の微粒子に成形された炭素を含有するリン酸鉄リチウム粉体であって、平均粒径が０．０３μｍ〜０．８μｍで、幾何標準偏差が１．１〜１．８であることを特徴とする。
【発明の効果】
【００１２】
本発明によれば、混合溶液から生成された微小ミストを加熱し熱分解させて炭素を含有するリン酸鉄リチウム前駆体からなる微粉体を生成できるので、炭素を表面に被覆あるいは接合する工程が省略されて、製造時間の短縮及び製造コストの軽減を図ることができる。リン酸鉄リチウム前駆体は、微粉体に形成されているものの非晶質の状態であり、焼成処理により結晶化してリン酸鉄リチウム粉体となる。焼成処理の際に、例えば空気中で処理すると鉄が３価の酸化物（Ｆｅ2Ｏ3）に変化するため、本発明では、不活性ガス−水素混合ガス雰囲気中で加熱して焼成することで水素ガスにより還元処理して鉄を２価の酸化物（ＦｅＯ）とし、リン酸鉄リチウム粉体を生成している。
【００１３】
そして、微粉体を焼成することで炭化して形成された炭素を内部に含有するリン酸鉄リチウムが生成され、炭素の含有量を抑えながら導電性を高めることができ、炭素の含有量が抑えられることでリチウムの含有量が大きくできるため、リチウムイオン二次電池の正極活物質として用いた場合にエネルギー密度を高めることができる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
まず、炭素含有化合物、リチウム含有化合物、鉄含有化合物及びリン含有化合物を溶解させた混合溶液を作製する場合、Ｌｉ+：Ｆｅ2+：ＰＯ43-のモル比が１：１：１となるように混合して作製する。
【００１６】
炭素含有化合物としては、カーボンブラック、黒鉛、グラファイト等の炭素材料、グルコース（ブドウ糖）、フルクトース（果糖）、ガラクトース等の単糖類やマルトース（麦芽糖）、スクロース（ショ糖）、セロビオース、ラクトース（乳糖）等の二糖類といった炭水化物、クエン酸、リンゴ酸、マロン酸、酒石酸、マレイン酸、フタル酸、酢酸、ギ酸等の有機酸が挙げられ、これらのうち１種類又は複数種類を混合したものを用いるとよい。
【００１７】
リチウム含有化合物としては、硝酸リチウム、酢酸リチウム、水酸化リチウム、リン酸リチウム、ギ酸リチウム等が挙げられ、これらのうち１種類又は複数種類を混合したものを用いるとよい。
【００１８】
鉄含有化合物としては、鉄を含む水溶性の化合物であればよく特に限定されないが、鉄の硝酸塩、酢酸塩、硫酸塩、アンモニウム塩等を用いるとよい。
【００１９】
リン含有化合物としては、オルトリン酸、ピロリン酸、メタリン酸等が挙げられ、これらのうち１種類又は複数種類を混合したものを用いるとよい。
【００２０】
混合溶液を作製する場合には、まず、リチウム含有化合物、鉄含有化合物及びリン含有化合物を水に添加し撹拌して溶解させた水溶液を作製する。水溶液の濃度は、１リットル当たり０．１モル〜１モルの範囲に設定する。
【００２１】
そして、炭素含有化合物は、作製された水溶液１ｋｇに対し重量比で１０重量％〜６０重量％を添加し撹拌させながら溶解させて混合溶液を作製する。炭素含有化合物は、スラリー状にして水溶液に添加するようにしてもよい。炭素含有化合物の添加量が少ないと、製造されるリン酸鉄リチウム粉体の導電性が不十分となり、添加量が多くなると、リン酸鉄リチウムの密度が低下し正極活物質としての性能が低下するようになる。
【００２２】
作製された混合溶液から微小なミストを生成する場合、超音波振動子を用いた公知のミスト発生装置やノズルから霧状に噴射する公知のスプレー装置を用いて微小ミストを生成する。また、生成した微小ミストを加熱する装置としては、電気炉、火炎炉、プラズマ炉、赤外線集中炉、熱風式乾燥炉といった装置を用いて行えばよい。
【００２３】
図１は、混合液からミスト生成した後加熱して炭素を含有するリン酸鉄リチウム前駆体からなる微粉体を生成するまでの一連の工程を実施するための装置構成の一例を示す模式図である。
【００２４】
作製された混合液は、超音波振動子を備えたミスト発生装置内に投入され、所定の周波数の超音波振動によりほぼ一定の径の微小ミストが連続して発生する。発生した微小ミストは液面から上昇し、装置の側方から流入する空気とともに反応管Ｒに順次導入されていく。導入された微小ミストは反応管Ｒ内を空気とともに流通していく。
【００２５】
空気流は、図示せぬコンプレッサーにより供給され、フローメーターで計測しながら所定の流通速度で流通するように制御される。反応管Ｒには、石英管又はアルミナ配管を用いるとよい。
【００２６】
ミスト発生装置Ｍの振動周波数は、１．６ＭＨｚ〜２．４ＭＨｚの範囲に設定するとよい。また、反応管Ｒの内径は３０ｍｍ〜３００ｍｍの範囲に設定し、その長さは１ｍ〜２ｍに設定すれば、微小ミストの乾燥及び熱分解を確実に行うことができる。そして、空気の流量は、毎分２リットル〜１５リットルに設定するとよい。この例では、キャリアガスとして空気を用いているが、混合液に対する反応性ガス以外であればどのようなガスを用いてもよく、例えば、窒素ガス、アルゴンガス、アルゴン−水素混合ガス、窒素−水素混合ガスのうちいずれか１つを用いてもよい。
【００２７】
反応管Ｒの周囲には、長手方向に３つの電気炉Ｋ１〜Ｋ３が設置されている。ミスト発生装置Ｍ側寄りの電気炉Ｋ１では加熱温度が２００℃〜４００℃に設定されており、次の電気炉Ｋ２の加熱温度は２００℃〜４００℃に設定され、次の電気炉Ｋ３の加熱温度は５００℃〜９００℃に設定されている。そのため、反応管Ｒ内を流通する微小ミストは、導入後に電気炉Ｋ１で加熱されて溶媒の水が蒸発することで脱水処理が行われ、次の電気炉Ｋ２で加熱されて微小ミストの乾燥処理が行われることで微小ミスト内の塩が析出し、最後の電気炉Ｋ３での加熱処理により熱分解が行われ酸化物を生成する固相反応が生じる。
【００２８】
電気炉Ｋ１及びＫ２での脱水・乾燥処理により微小ミスト内に水が残留しない状態としてから熱分解が行われるため、中実の略球状の微粉体を生成することができる。微小ミストの内部に水が残留した状態で熱分解が行われると、残留した水の蒸発により微粉体内部に空洞が生じたり、破裂して略球状の微粉体に成形されなくなり、欠陥を有する微粉体が生成されるようになる。
【００２９】
また、微小ミストに含まれる炭素含有化合物は加熱により熱分解して微粉体の内部に炭素が生成されるようになり、また、リチウム含有化合物、鉄含有化合物及びリン含有化合物は熱分解により非晶質状態のリン酸鉄リチウム前駆体を生成し、内部に炭素を含有したリン酸鉄リチウム前駆体からなる微粉体が生成されるようになる。
【００３０】
生成された微粉体は反応管Ｒから流出して捕集機Ｃで捕集されて回収される。捕集機Ｃとしては、例えば公知のサイクロンを用いて捕集したり、ガラズフィルタを備えた捕集機を用いて行うことができる。
【００３１】
生成された微粉体は、アルゴンガスや窒素ガスといった不活性ガスと水素の混合ガスの雰囲気中で加熱して焼成され、リン酸鉄リチウム前駆体が結晶化しリン酸鉄リチウムに変化して炭素を含有するリン酸鉄リチウム粉体が生成される。その際に、水素ガスにより還元処理して鉄を２価の酸化物（ＦｅＯ）とし、リン酸鉄リチウム粉体が生成される。
【００３２】
焼成を行うための加熱装置としては、ガス置換が可能な公知の電気炉、火炎炉、プラズマ炉、赤外線集中炉、熱風式乾燥炉といった装置を用いて行えばよい。加熱温度は６００℃〜８００℃に設定し、加熱時間は２時間〜１０時間に設定して行うことで、十分な焼成処理を行うことができる。
【００３３】
図２は、図１と同様の一連の工程を実施するための別の装置構成を示す模式図である。この例では、作製された混合溶液を供給容器１０に収容し、供給容器１０からスプレー１１に混合溶液を送給してスプレー１１から微小ミストを下方に向けて噴霧するようになっている。そして、噴霧された微小ミストは反応容器１３内を落下していく。スプレー１１は二流体ノズルから微小ミストを噴射するようになっており、そのノズル径は５μｍ〜５０μｍの範囲に設定するとよい。また、スプレー１１で噴射する速度は、４リットル／分〜２０リットル／分に設定して行う。
【００３４】
反応容器１３内には複数のガスバーナ１２が上下方向に複数段配列されており、空気雰囲気中で微小ミストに対してガスバーナ１２の火炎による加熱処理が行われる。微小ミストは、落下しながら加熱処理により乾燥及び熱分解が行われて、図１の場合と同様に、内部に炭素を含有したリン酸鉄リチウム前駆体からなる微粉体が生成される。加熱処理を行う火炎温度は、３００℃〜５００℃に設定するとよい。また、ガスバーナ１２の周囲から外気を導入することで生成された熱風を微小ミストの加熱処理に用いることもできる。
【００３５】
反応容器１３の下部には連通ダクト１４が取り付けられており、連通ダクト１４はバグフィルタ１６を備えた捕集機１５に連通している。捕集機１５の吸引ファン１７により発生する気流により、反応容器１３内で生成された微粉体は連通ダクト１４を通ってバグフィルタ１６で捕集され、捕集機１５の底部に貯留されるようになる。
【００３６】
貯留された微粉体は、図１の場合と同様に焼成処理を行って炭素を含有するリン酸鉄リチウム粉体を生成する。
【００３７】
以上説明した図２に示す装置では、混合溶液の粘度が高い場合でも十分微小なミストを生成することができる。例えば、リチウム含有化合物、鉄含有化合物及びリン含有化合物を水に添加し撹拌して溶解させた水溶液の濃度が０．５モル／リットル以上になると粘度が高くなるため、超音波振動によるミスト生成が難しくなるが、図２に示す装置では高濃度の水溶液の場合でも微小ミストの生成を行うことができ、リン酸鉄リチウム粉体の生産性を向上させることが可能となる。
【実施例】
【００３８】
［実施例１］
まず、硝酸リチウム（ＬｉＮＯ3）と、硝酸鉄（Ｆｅ（ＮＯ）3）と、オルトリン酸（Ｈ3ＰＯ4）をモル比で１：１：１となるように混合して、ビーカーに入れ、水を添加して、攪拌しながら溶解させた。水溶液の濃度は１リットル当たり０．１モルから１モルの範囲で設定される。
【００３９】
これらの物質以外に、炭酸リチウム、酢酸リチウム及びギ酸リチウムのうち少なくとも１種と塩化第−鉄及び塩化第二鉄のうち少なくとも１種とピロリン酸及びメタリン酸のうち少なくとも１種を混合してもよい。
【００４０】
作製された水溶液に１ｋｇ中にスクロース（ショ糖）等の二糖類を重量比で１０重量パーセントから５０重量パーセントを添加して、撹拌しながら溶解させた。これらの物質以外に、クエン酸、リンゴ酸、マロン酸、酒石酸、マレイン酸、フタル酸、酢酸、ギ酸のうち少なくとも１種を混合してもよい。
【００４１】
こうして作製された混合溶液を図１に示す装置を用いて上述したミスト生成から微粉体の生成を実施した。超音波の周波数は１．６ＭＨｚに設定し、空気の流量は毎分  リットルに設定した。反応管の長さは１５００ｍｍとし、脱水・乾燥の加熱温度を４００℃、熱分解の加熱温度を８００℃に設定した。
【００４２】
図３は、スクロースを重量比で１０重量％、２０重量％及び５０重量％を添加した混合液を用いた場合における熱分解された微粉体をガス置換炉でアルゴン−水素（５％）混合ガス雰囲気中７００℃で２時間焼成処理したものに関するＸ線回折図である。測定には島津製作所製Ｘ線回折装置（ＸＲＤ−６１００）を用いた。Ｘ線源にはＣｕＫα線を用い、印加電圧及び印加電流はそれぞれ４０ｋＶ及び３０ｍＡとして、２θが１０°〜６０°の範囲を０．０２°のステップ幅で測定した。いずれもリン酸鉄リチウムへ結晶化していることがわかる。
【００４３】
図４は、スクロースを重量比で１０重量％（図４Ａ）及び５０重量％（図４Ｂ）を添加した混合液を用いて生成されたリン酸鉄リチウム粉体の走査型電子顕微鏡写真である。熱分解により生成された微粉体をガス置換炉でアルゴン−水素（５％）混合ガス雰囲気中７００℃で２時間焼成処理したものを用いた。測定には日立製作所製走査型電子顕微鏡（Ｓ−２３００）を用いた。観察試料はイオンコーターで金コーティングした後、加速電圧２５ｋＶで測定した。どちらも球状粒子で、粒子内部は緻密であることがわかる。
【００４４】
図１に示す装置により生成された炭素を含有するリン酸鉄リチウム前駆体からなる微粉体を焼成した炭素を含有するリン酸鉄リチウム粉体を正極活物質として用いて、活物質：導電性バインダー(カーボン／ポリフッ化ビニリデン)＝８７:１３の比率で混合し、更に、分散液としてＮ−メチルピロリドン(呉羽化学社製）を加えてスラリー化したものを集電体金属箔上に塗布後、乾燥及びプレスし、所定のサイズに切り取って正極として用いた。負極としてリチウム(本荘ケミカル社製)、電解液に１モルのＬｉＰＦ6  ＥＣ／ＤＭＣ（５０／５０ｖｏｌ％）(富山薬品工業社製)溶液を使用してリチウムイオン二次電池を作製した。このリチウムイオン二次電池を使用して充放電試験（宝泉バッテリーテスターBTS2004を使用）を行なった。測定電圧は３．５Ｖ〜４．３Ｖの範囲に設定した。
【００４５】
図５は、スクロースを重量比で１０重量％及び５０重量％を添加した混合液を用いて図１に示す装置により生成した微粉体を焼成した炭素を含有するリン酸鉄リチウム粉体と従来の炭素を含まないリン酸鉄リチウムを正極活物質として用いた場合の放電曲線のグラフである。図示した放電曲線の縦軸は、出力電圧（Ｖ）、横軸は１グラム当たりの比放電容量（ｍＡｈ／ｇ）である。（Ａ）は、炭素を含まないリン酸鉄リチウムを用いたリチウムイオン二次電池の放電曲線を示し、（Ｂ）及び（Ｃ）は炭素を含有するリン酸鉄リチウム粉体を用いたリチウムイオン二次電池の放電曲線を示している。これらの放電曲線では放電レートが１Ｃのときに測定されている。
【００４６】
炭素を含有するリン酸鉄リチウム粉体を用いたリチウム二次電池は、炭素を含まないリン酸鉄リチウムを用いたものよりも高容量を有していることがわかる。また、非特許文献１の放電容量より高く、優位であることがわかる。
【００４７】
図６は、図５に示す場合と同様の炭素を含有するリン酸鉄リチウム粉体を用いたリチウムイオン電池及び炭素を含まないリン酸鉄リチウムを用いたリチウムイオン電池に関するサイクル特性のグラフである。図示した放電曲線の縦軸は、１グラム当たりの比放電容量（ｍＡｈ／ｇ）であり、横軸はサイクル数である。これらのサイクル特性は放電レートが１Ｃのときに測定されている。
【００４８】
炭素を含有するリン酸鉄リチウムのリチウム二次電池は、炭素を含まないリン酸鉄リチウムを用いたものよりも高容量で安定したサイクル特性を有していることがわかる。また、非特許文献１のサイクル特性より安定しており、優位であることがわかる。
【００４９】
［実施例２］
硝酸リチウム、硝酸鉄、リン酸の０．１モル／リットル水溶液にフルクトース（果糖）２０重量％を加えた混合溶液を図１に示す装置により処理して微粉体を生成した。超音波振動の周波数を１．６ＭＨｚとし、空気の流量速度を毎分５リットルに設定して発生した微小ミストを電気炉へ送り、４００℃で乾燥し８００℃で熱分解した後サイクロンで捕集回収した。
【００５０】
回収した微粉体をアルゴン−水素（５％）混合ガス雰囲気中の電気炉中で７００℃の加熱温度で焼成処理して炭素を含有するリン酸鉄リチウム粉体が得られた。焼成時間を２時間、５時間及び１０時間に設定して処理を行ったところ、それぞれ平均粒径が３００ｎｍ、２００ｎｍ及び５０ｎｍのリン酸鉄リチウム粉体が得られた。
【００５１】
なお、粒子径の測定は走査型電子顕微鏡により撮影した写真の中の２００個の粒子を無作為に抽出して直径を測り、その平均値を平均粒径とした。
【００５２】
焼成されたリン酸鉄リチウム粉体を走査型電子顕微鏡（日立製作所製Ｓ−２３００）を用いて撮影した写真を図７（焼成時間が１０時間の場合）及び図８（焼成時間が２時間の場合）に示す。
【００５３】
［実施例３］
硝酸リチウム、硝酸鉄、リン酸の０．１モル／リットル水溶液にフルクトース６０重量％を加えた混合溶液を図１に示す装置により処理して微粉体を生成した。超音波振動の周波数を１．６ＭＨｚとし、空気の流量速度を毎分５リットルに設定して発生した微小ミストを電気炉へ送り、４００℃で乾燥し８００℃で熱分解した後サイクロンで捕集回収した。
【００５４】
回収した微粉体をアルゴン−水素（５％）混合ガス雰囲気中の電気炉中で７００℃の加熱温度で焼成処理して炭素を含有するリン酸鉄リチウム粉体が得られた。焼成時間を２時間、５時間及び１０時間に設定して処理を行ったところ、それぞれ平均粒径が５００ｎｍ、３００ｎｍ及び３０ｎｍのリン酸鉄リチウム粉体が得られた。
【００５５】
焼成されたリン酸鉄リチウム粉体を走査型電子顕微鏡（日立製作所製Ｓ−２３００）を用いて撮影した写真を図９（焼成時間が１０時間の場合）及び図１０（焼成時間が２時間の場合）に示す。
【００５６】
［実施例４］
実施例２の場合においてフルクトースの代わりにスクロースを用いて同様に焼成時間を２時間、５時間及び１０時間に設定して処理したところ、それぞれ平均粒径が３５０ｎｍ、３００ｎｍ及び５０ｎｍのリン酸鉄リチウム粉体が得られた。
【００５７】
［実施例５］
実施例３の場合においてフルクトースの代わりにスクロースを用いて同様に焼成時間を２時間、５時間及び１０時間に設定して処理したところ、それぞれ平均粒径が４００ｎｍ、３００ｎｍ及び５０ｎｍのリン酸鉄リチウム粉体が得られた。
【００５８】
焼成時間を増加させることによりリン酸鉄リチウム粉体の平均粒子径は減少し、フルクトース６０重量％を添加した場合では３０ｎｍのナノサイズの微粒子が得られた。焼成時間が長い程、粒子中にフルクトース等の糖類中の分解が起こり、球状粒子が分解して微細なナノサイズの微粒子が得られる。
【００５９】
図１１は、２時間から１０時間までのフルクトース６０重量％添加粉体の粉末Ｘ線回折グラフ（島津製作所製ＸＲＤ−６１００で測定）である。いずれもリン酸鉄リチウムの結晶であることがわかる。
【００６０】
［実施例６］
硝酸リチウム、硝酸鉄、リン酸の水溶液の濃度を０．０２モル／リットル〜０．５モル／リットルまで調製し、調製された水溶液にそれぞれフルクトース２０重量％及び６０重量％を加えた混合溶液を図１に示す装置により処理して微粉体を生成した。超音波振動の周波数を１．６ＭＨｚとし、空気の流量速度を毎分５リットルに設定して発生した微小ミストを電気炉へ送り、４００℃で乾燥し８００℃で熱分解した後サイクロンで捕集回収した。
【００６１】
回収した微粉体をアルゴン−水素（５％）混合ガス雰囲気中の電気炉中で７００℃の加熱温度で２時間焼成処理した。得られた炭素を含有するリン酸鉄リチウム粉体の平均粒径の測定結果を図１２に示す。
【００６２】
グラフについては、縦軸に平均粒径をとり、横軸に水溶液の濃度をとっている。粒径の大きさは、０.１μｍから０．８μｍまでの粒径にコントロールされていることがわかる。平均粒径の幾何標準偏差（σｇ）は、１．１８〜１．２８までバラツキはあるもののほぼ単分散であることがわかる。
【００６３】
幾何標準偏差とは粒径の対数値の分布に対する標準偏差であり次式で定義される。
σｇ＝８４．１３％径／５０％径
例えば，σｇ＝１．１の場合、５０％径ｄに対して８４．１３％径が１．１であり、全体の約６８％が平均粒径の±１０％以内に含まれることを示す。１．２の場合、平均粒径が０．１μｍならば、全体の粒子の６８％が０．０８μｍ〜０．１２μｍの範囲内に含まれることを示している。単分散とは幾何標準偏差が１．２以下のものを指す。
【００６４】
［実施例７］
硝酸リチウム、硝酸鉄、リン酸の１モル／リットル水溶液にフルクトース６０重量％を加えた混合溶液を図２に示す装置により処理して微粉体を生成した。スプレーの噴射速度は毎分３０リットルとし、ガスバーナの火炎温度は５００℃に設定して微小ミストを熱分解して微粉体を捕集回収した。
【００６５】
得られた微粉体は、平均粒径が３００ｎｍであった。図１３は、得られた微粉体を走査型電子顕微鏡で撮影した写真である。
【００６６】
［実施例８］
実施例７の場合においてガスバーナから空気を反応容器内に導入して３００℃の熱風により微小ミストを加熱処理した。得られた微粉体は、６００ｎｍであった。図１４は、得られた微粉体を走査型電子顕微鏡で撮影した写真である。
【００６７】
図１３及び図１４に示すように、図２に示す装置を使用した場合でも中実で球状の微粒子が成形されていることがわかる。
【００６８】
［実施例９］
硝酸リチウム、硝酸鉄、リン酸の水溶液の濃度を０．５モル／リットル〜１．５モル／リットルまで調製し、調製された水溶液にそれぞれフルクトース２０重量％及び６０重量％を加えた混合溶液を図２に示す装置により処理して微粉体を生成した。スプレーの噴射速度は毎分３０リットルとし、ガスバーナの火炎温度は５００℃に設定して微小ミストを熱分解して微粉体を捕集回収した。
【００６９】
回収した微粉体をアルゴン−水素（５％）混合ガス雰囲気中の電気炉中で７００℃の加熱温度で２時間焼成処理した。
【００７０】
得られたリン酸鉄リチウム粉体の平均粒径の測定結果に関する幾何標準偏差を図１５に示す。生成したリン酸鉄リチウム粉体の平均粒径の幾何標準偏差は１．３５〜１．４１の範囲であり、バラツキが少ないことがわかる。
【００７１】
フルクトース６０重量％添加した場合におけるリン酸鉄リチウム粉体のＸ線回折グラフ（島津製作所社製ＸＲＤ−６１００を使用）である。いずれもリン酸鉄リチウムの結晶であることがわかる。
【００７２】
［実施例１０］
実施例９の場合において焼成時間を１０時間に設定して処理を行った。図１７は、得られたリン酸鉄リチウム粉体を走査型電子顕微鏡で撮影した写真である。また、図１８は、得られたリン酸鉄リチウム粉体の平均粒径の測定結果及びその幾何標準偏差である。平均粒径が約５０ｎｍで単分散の粉体が得られたことが示されている。
【００７３】
［実施例１１］
実施例２と同様の条件でスクロース、フルクトースをそれぞれ６０重量％添加して生成した微粉体をアルゴン−水素（５％）混合ガス雰囲気中の電気炉中で７００℃、２時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。図１９は、充放電試験結果を示す充放電曲線である。充放電レートは１Ｃ（１時間で充電と放電を行った）とした。スクロースを添加した場合及びフルクトースを添加した場合のいずれでも１５０ｍＡｈ／ｇの放電容量が得られたことがわかる。
【００７４】
［実施例１２］
実施例１１の場合においてフルクトースを６０重量％添加し焼成時間を１０時間に設定してリン酸鉄リチウム粉体を得た。図２０は、充放電試験結果を示す充放電曲線である。充放電レートは１Ｃ（１時間で充電と放電を行った）とした。１６０ｍＡｈ／ｇの放電容量が得られたことがわかる。
【００７５】
［実施例１３］
実施例２と同様の条件でフルクトースを２０重量％〜６０重量％添加して生成した微粉体をアルゴン−水素（５％）混合ガス雰囲気中の電気炉中で７００℃、２時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。充放電レートは、１Ｃ（１時間で充電と放電を行った）及び１０Ｃ（６分間で充電と放電を行った）とした。図２１は、充放電試験結果を示すグラフである。縦軸に放電容量（ｍＡｈ／ｇ）をとり、横軸にフルクトースの重量％をとっている。フルクトースの添加量が増加すると放電容量も増加することがわかる。
【００７６】
［実施例１４］
実施例２と同様の条件でフルクトースを２０重量％及び６０重量％添加して生成した微粉体をアルゴン−水素（５％）混合ガス雰囲気中の電気炉中で７００℃の加熱温度で焼成してリン酸鉄リチウム粉体を得た。焼成時間を２時間、５時間及び１０時間に設定した。
【００７７】
得られたリン酸鉄リチウム粉体の平均粒径を測定するとともに、得られたリン酸鉄リチウム粉体を用いて実施例１の場合と同様のリチウムイオン電池（２０３２型コインセル）を作製して実施例１と同様の充放電試験を行った。充放電レートは、１０Ｃ（６分間で充電と放電を行った）とした。図２２に試験結果を示す。これらの試験結果から平均粒径が小さくなるにしたがい放電容量が高くなることがわかる。
【００７８】
［実施例１５］
実施例２と同様の条件でフルクトースを２０重量％〜６０重量％添加して生成した微粉体をアルゴン−水素（５％）混合ガス雰囲気中の電気炉中で７００℃、２時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を気温が２５℃及び５０℃の環境下で行った。充放電レートは、１Ｃ（１時間で充電と放電を行った）とし、５００サイクルまで充放電を繰り返した。図２３は、試験結果を示すグラフである。縦軸に放電容量をとり、横軸にサイクル数をとっている。２５℃では５００サイクル後、初期放電容量の８０％を維持しており、５０℃では９５％を維持していることがわかる。
【００７９】
［実施例１６］
実施例１５の場合における充放電試験の充放電レートを５Ｃ（１２分で充電と放電を行った）及び１０Ｃ（６分で充電と放電を行った）とし、１０００サイクルまで充放電を繰り返した。気温は２５℃に設定された環境下で試験を行った。図２３は、試験結果を示すグラフである。縦軸に放電容量をとり、横軸にサイクル数をとっている。１０００サイクル後でも初期放電容量の８０％を維持していることがわかる。
【００８０】
以上の充放電試験結果からみると、本発明に係る製造方法により製造された電極用リン酸鉄リチウム粉体は、正極活物質として優れた充放電特性を備えていることがわかる。
【００８１】
［実施例１７］
実施例７と同様の条件でフルクトースを６０重量％添加し、ガスバーナの５００℃の火炎による加熱処理及びガスバーナから空気を導入した３００℃の熱風による加熱処理で生成した微粉体をアルゴン−水素（５％）混合ガス雰囲気中の電気炉中で７００℃、２時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。充放電レートは、１Ｃ（１時間で充電と放電を行った）とした。図２５は、充放電試験結果を示す充放電曲線である。火炎による加熱処理では１４５ｍＡｈ／ｇの放電容量が得られ、熱風による加熱処理では１５５ｍＡｈ／ｇの放電容量が得られたことがわかる。
【００８２】
［実施例１８］
実施例１７の場合における焼成時間を２時間、５時間及び１０時間に設定した。得られたリン酸鉄リチウム粉体の平均粒径を測定するとともに、得られたリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。充放電レートは、１０Ｃ（６分間で充電と放電を行った）とした。図２６に試験結果を示す。これらの試験結果から平均粒径が小さくなるにしたがい放電容量が高くなることがわかる。
【００８３】
［実施例１９］
実施例７と同様の条件でフルクトースを６０重量％添加し、ガスバーナの５００℃の火炎による加熱処理及びガスバーナから空気を導入した３００℃の熱風による加熱処理で生成した微粉体をアルゴン−水素（５％）混合ガス雰囲気中の電気炉中で７００℃、２時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。充放電レートは、１Ｃ（１時間で充電と放電を行った）とし、５００サイクルまで充放電を繰り返した。図２７は、試験結果を示すグラフである。縦軸に放電容量をとり、横軸にサイクル数をとっている。火炎による加熱処理及び熱風による加熱処理のいずれの場合でも、５００サイクル後、初期放電容量の８０％を維持していることがわかる。
【００８４】
［実施例２０］
実施例７と同様の条件でフルクトースを６０重量％添加し、ガスバーナの５００℃の火炎による加熱処理で生成した微粉体をアルゴン−水素（５％）混合ガス雰囲気中の電気炉中で７００℃、１０時間焼成してリン酸鉄リチウム粉体を得た。得られたリン酸鉄リチウム粉体を用いて実施例１の場合と同様のリチウムイオン電池（２０３２型コインセル）を作製して実施例１と同様の充放電試験を行った。充放電レートは、１Ｃ（１時間で充電と放電を行った）とし、５００サイクルまで充放電を繰り返した。図２８は、試験結果を示すグラフである。縦軸に放電容量をとり、横軸にサイクル数をとっている。火炎による加熱処理の場合、焼成時間を１０時間に設定すると、５００サイクル後、初期放電容量の９５％を維持していることがわかる。
【００８５】
［実施例２１］
実施例２０の場合において充放電レートを１０Ｃ（６分間で充電と放電を行った）とし、５００サイクルまで充放電を繰り返した。図２８は、試験結果を示すグラフである。縦軸に放電容量をとり、横軸にサイクル数をとっている。火炎による加熱処理の場合、焼成時間を１０時間に設定すると、５００サイクル後、初期放電容量の８０％を維持していることがわかる。
【００８６】
以上の充放電試験結果からみると、図２に示す装置を用いた場合でも製造された電極用リン酸鉄リチウム粉体は、正極活物質として優れた充放電特性を備えていることがわかる。
【００８７】
また、上述したように、本発明に係るリン酸鉄リチウム粉体に関する平均粒径及び幾何標準偏差に関するデータから、平均粒径が小さくバラツキの少ない粉体が生成されていることがわかる。電極用としてリン酸鉄リチウム粉体を用いる場合、できるだけ粒径の小さい方が粉体の表面積が増加して充放電特性を向上させることができ、本発明では、平均粒径が０．０３μｍ〜０．８μｍの粉体を生成することが可能で、上述したように良好な放電特性を備えている。
【００８８】
また、電極用として粉体を用いる場合、できるだけバラツキの少ない中実な微粒子である方が、電極本体により均一に塗布することができるとともに塗布する際に微粒子の破砕が少なくなって性能が向上した正極を作製することができるが、本発明では、バラツキの少ない、すなわち幾何標準偏差の小さい中実な微粒子からなる粉体を得ることができる。電極用として用いる場合、幾何標準偏差は１．１〜１．８が好ましく、１．１〜１．５がより好ましい。本発明に係るリン酸鉄リチウム粉体では、上述したように、幾何標準偏差が１．１８〜１．４１であり、バラツキの少ない粉体に生成されている。
【００８９】
そして、本発明に係る製造方法により製造された電極用リン酸鉄リチウム粉体を正極活物質として使用したリチウムイオン二次電池は、従来のリン酸鉄リチウムを使用したリチウムイオン二次電池に比べ、放電容量やエネルギー密度が改善されており、また、製造方法も簡素化されてコストダウンを図ることができる。
【産業上の利用可能性】
【００９０】
本発明に係る製造方法により得られた電極用リン酸鉄リチウム粉体は、リチウムイオン二次電池の性能を改善することができ、しかも大量生産が可能でコストダウンを図ることができることから、携帯電話、ノートパソコン、デジタルカメラ、デジタルビデオ等の電子機器のみならず、電気自動車、ハイブリッド車等の幅広い製品に適用することが可能となる。また、太陽光発電、風力発電等の自然エネルギーの不可平準化用電源として利用することもできる。
【図面の簡単な説明】
【００９１】
【図１】本発明に係る製造方法に関する装置構成の模式図である。
【図２】本発明に係る製造方法に関する別の装置構成の模式図である。
【図３】生成されたリン酸鉄リチウム前駆体の微粉体のＸ線回折図である。
【図４Ａ】生成されたリン酸鉄リチウム粉体の走査型電子顕微鏡写真である。
【図４Ｂ】生成されたリン酸鉄リチウム粉体の走査型電子顕微鏡写真である。
【図５】生成されたリン酸鉄リチウム粉体を用いた二次電池の放電特性図である。
【図６】生成されたリン酸鉄リチウム粉体を用いた二次電池のサイクル特性図である。
【図７】生成されたリン酸鉄リチウム粉体の走査型電子顕微鏡写真である。
【図８】生成されたリン酸鉄リチウム粉体の走査型電子顕微鏡写真である。
【図９】生成されたリン酸鉄リチウム粉体の走査型電子顕微鏡写真である。
【図１０】生成されたリン酸鉄リチウム粉体の走査型電子顕微鏡写真である。
【図１１】生成されたリン酸鉄リチウム粉体のＸ線回折図である。
【図１２】生成されたリン酸鉄リチウム粉体の平均粒径の測定結果を示すグラフ及びその分析結果である。
【図１３】生成されたリン酸鉄リチウム粉体の走査型電子顕微鏡写真である。
【図１４】生成されたリン酸鉄リチウム粉体の走査型電子顕微鏡写真である。
【図１５】生成されたリン酸鉄リチウム粉体の平均粒径に関する分析結果である。
【図１６】生成されたリン酸鉄リチウム粉体のＸ線回折図である。
【図１７】生成されたリン酸鉄リチウム粉体の走査型電子顕微鏡写真である。
【図１８】生成されたリン酸鉄リチウム粉体の平均粒径に関する分析結果である。
【図１９】生成されたリン酸鉄リチウム粉体を用いた二次電池の放電特性図である。
【図２０】生成されたリン酸鉄リチウム粉体を用いた二次電池の放電特性図である。
【図２１】生成されたリン酸鉄リチウム粉体を用いた二次電池の放電容量及びフルクトースの濃度の関係を示すグラフである。
【図２２】リン酸鉄リチウム粉体の焼成時間とそれを用いた二次電池の放電容量及びフルクトースの濃度での平均粒径との関係を示す分析結果である。
【図２３】生成されたリン酸鉄リチウム粉体を用いた二次電池のサイクル特性図である。
【図２４】生成されたリン酸鉄リチウム粉体を用いた二次電池のサイクル特性図である。
【図２５】生成されたリン酸鉄リチウム粉体を用いた二次電池の放電特性図である。
【図２６】リン酸鉄リチウム粉体の焼成時間とそれを用いた二次電池の放電容量及び火炎加熱、熱風加熱での平均粒径との関係を示す分析結果である。
【図２７】生成されたリン酸鉄リチウム粉体を用いた二次電池のサイクル特性図である。
【図２８】生成されたリン酸鉄リチウム粉体を用いた二次電池のサイクル特性図である。
【図２９】生成されたリン酸鉄リチウム粉体を用いた二次電池のサイクル特性図である。
【符号の説明】
【００９２】
Ｍ    ミスト発生装置
Ｋ    電気炉
Ｒ    反応管
Ｃ    捕集機
10    供給容器
11    スプレー
12    ガスバーナ
13    反応容器
14    連通ダクト
15    捕集機
16    バグフィルタ
17    吸引ファン
【図１】
0005263807.tif 000002
【図２】
0005263807.tif 000003
【図３】
0005263807.tif 000004
【図５】
0005263807.tif 000005
【図６】
0005263807.tif 000006
【図１１】
0005263807.tif 000007
【図１２】
0005263807.tif 000008
【図１５】
0005263807.tif 000009
【図１６】
0005263807.tif 000010
【図１８】
0005263807.tif 000011
【図１９】
0005263807.tif 000012
【図２０】
0005263807.tif 000013
【図２１】
0005263807.tif 000014
【図２２】
0005263807.tif 000015
【図２３】
0005263807.tif 000016
【図２４】
0005263807.tif 000017
【図２５】
0005263807.tif 000018
【図２６】
0005263807.tif 000019
【図２７】
0005263807.tif 000020
【図２８】
0005263807.tif 000021
【図２９】
0005263807.tif 000022
【図４Ａ】
0005263807.tif 000023
【図４Ｂ】
0005263807.tif 000024
【図７】
0005263807.tif 000025
【図８】
0005263807.tif 000026
【図９】
0005263807.tif 000027
【図１０】
0005263807.tif 000028
【図１３】
0005263807.tif 000029
【図１４】
0005263807.tif 000030
【図１７】
0005263807.tif 000031